(57)【要約】【課題】親水性、吸上げ性、及び汚れ放出性が改善された、合成モップヘッド又は拭き取り布を提供すること。【解決手段】対向面に自由端パイル（２００，３００）を備え、親水処理された織物を有する合成モップヘッド又は拭き取り布。【選択図】図２
2004520862.tif 000002
【特許請求の範囲】
【請求項１】
第１の側と第２の側を有する基体織物、
前記基体織物の第１の側から延びる複数の第１のパイル糸、及び
前記基体織物の第２の側から延びる複数の第２の自由端パイル糸
を備える織物から構成されるモップヘッド。
【請求項２】
前記基体織物、前記第１の自由端パイル糸、及び第２の自由端パイル糸に塗布されたエトキシル化されたポリエステルを更に含む請求項１に記載のモップヘッド。
【請求項３】
複数の糸から形成される前記基体織物、前記基体織物の第１の側から出発して、基体糸の周りを通過して基体を通り、前記基体織物の第２の側から出る、前記複数の第２の自由端パイル糸を更に含む請求項１に記載のモップヘッド。
【請求項４】
前記モップヘッドは、それぞれの端部において切り離されて長く延びているフィンガーを形成する、前記織物の複数のストリップを含む請求項１に記載のモップヘッド。
【請求項５】
所定の数の前記ストリップが、他のものの頂部に置かれ、その周囲を包まれたウエブにより中央において接続されている請求項４に記載のモップヘッド。
【請求項６】
前記織物は、ポリエステルから作られる請求項１に記載のモップヘッド。
【発明の詳細な説明】
【０００１】
【発明の属する技術分野】
本発明は、拭き取り布、モップ等に好適な材料に関する。
【０００２】
【従来の技術】
拭き取り布およびモップは、吸収、洗浄および研磨のために使用される。そのような用途に多くの材料が選択されてきた。しかし、特定の用途についての所望の特性に対するその貢献に基づいて、布を選択しなければならない。また、耐汚れ性や糸くず等のような追加の考慮が必要である。更に、拭き取り布やモップのための布の選択は、これらの製品の寿命やコストに影響を与える。
【０００３】
【課題を解決するための手段】
図面、特に図１には、本発明の拭き取り布１０が示されている。拭き取り布１０は、一般に、縁部３０を有する織物２０を備えている。縁部３０は、織物２０がその縁及びコーナーでほどけるのを防止するのを助ける。図示のように、縁部３０は、鋳物の縁を糸で縫われている。しかし、縁部３０は、拭き取り布１０の周囲の織物２０を超音波シールされてもよい。
【０００４】
図２には、図１の織物２０の拡大断面が示されている。織物２０は、第１の基体表面１０２と第２の基体表面１０３を有する基体１００を具備し、複数の第１の自由端パイル糸２００が第１の基体表面１２０から外側に延び、複数の第２の自由端パイル糸３００が第２の基体表面１０３から延びている。図示のように、基体１００は、横目糸１２０と縦目糸１３０とを有するラッシェル（Ｒａｓｃｈｅｌ）ニット織物である。第１のパイル糸２００と第２のパイル糸３００は、基体１００の第１の側１０２中にからまっている。第１のパイル糸２００は基体１１０の第１の表面１０２から外側に延びている。第２のパイル糸３００の一部は、基体１００中を延びて、基体１００の第２の表面１０３から出る。第２のパイル糸３００の他の部分は、基体１００の第１の表面１０２から出て、少なくとも１本の横目糸１２０及び／又は１本の縦目糸１３０上を通り、次いで、基体１００中を通って、基体１００の第２の表面１０３から出る。基体１００の糸を第２のパイル糸３００で包むことにより、パイル糸２００及び３００が基体から除かれる可能性を防止するための追加の安全策が提供されるものと考えられる。
【０００５】
織物１００のための好ましい材質はポリエステルであるが、ポリエステルのような合成繊維からなる織物は、典型的には液体を吸収し、保持する能力が低い。そのため、本発明の好ましい実施形態によると、織物１００の親水性、吸上げ性、汚れ放出性を改善するために、織物１００が化学的に処理される。好ましい化学的処理は、エトキシル化されたポリエステルである。エトキシル化されたポリエステルの例として、アニオンエトキシル化スルフィン化ポリエステル及び高分子量エトキシル化ポリエステルがある。そのような薬剤は、米国特許第５，９３５，４８４号に記載されており、その内容は全体として本明細書に含まれるものとする。切断されたパイル糸２００及び３００の開放端部により作られ、本発明の化学的処理と組み合わされたた追加の表面領域が、拭き取り布による液体の吸い上げ及び保持を促進するものと考えられる。
【０００６】
図３において、拭き取り布を形成するための本発明のプロセスを示すブロック図が示されている。工程４１０において、２つのラッシェル（Ｒａｓｃｈｅｌ）ニット織物の面と面を２つの間にからまったフロート糸により編むことにより、積層体織物が製造される。編まれた積層体織物が製造された後、編まれた積層体織物は工程４２０において加熱硬化される。加熱硬化された編まれた積層体は、次いで工程４３０において分割され、基体の一方の面のみから出る自由端パイル糸を備えた基体を有する２つのパイル織物を生成する。
【０００７】
工程４４０では、パイルの一部は流体噴流により押し戻され、基体を通ってその対向する側から出る。基体を通ってその対向する側にパイル織物を押すプロセスは、従来知られており、１９９３年８月１７日にチャールズ（Ｃｈａｒｌｅｓ）Ｅ．ウィルバンクス（Ｗｉｌｌｂａｎｋｓ）らに許可された米国特許第５，２３５，７３３号に記載されており、その内容は全体として本明細書に含まれるものとする。このパイルの５０％を不規則な又は規則的なパターンで基体中を戻すことが好ましく、それにより基体の両側にパイル糸の連続面が生ずる。パイル糸を位置決めするのに流体噴流を用いるプロセスはまた、糸毛羽及び／又は使用中にばらけて糸毛羽になるような構造を除去する結果となる。この糸毛羽の減少は、本発明の拭き取り布又はモップを、特にクリーンルームのような用途に有用にする。
【０００８】
工程４４０においてパイルを基体中に押し入れた後、工程４５０において、パイル織物は化学的に処理されて、親水性、吸上げ性、及び汚れ放出性が改善される。工程４６０では、染色された織物が乾燥される。工程４７０では、織物は切断されて拭き取り布とされ、工程４８０では、縁加工が施される。
【０００９】
【発明の実施の形態】
本発明を以下の実施例により説明する。
【００１０】
ラッシェル（Ｒａｓｃｈｅｌ）ニット基体の積層体が、横目糸として１／１００／３４ ５６Ｔポリエステル加工地糸、縦目糸として（１１５）７０／３４５６縦引きのつや消しポリエステル加工地糸、２つのベース織物を接続するパイル糸として１／１００／１００ ５７つや消しポリエステル加工糸を用いて、面と面を編まれた。この織物は、４４ゲージ編み棒の、単一パイルバーニットとして編まれた。
【００１１】
織物が編まれた後、熱硬化され、切り離されて、２つの織物のそれぞれの一方の側に切断パイルを有する２つの同一のパイル織物が形成された。切り離されたパイル織物には、次いで、織物のパイル面への複数の細い高速噴流による衝撃が加えられる。噴流は、パイルの約５０％を織物の他の面に押し通す。その結果、両面に切断されたパイルを有する織物が得られる。
【００１２】
織物の噴流処理の後、織物は化学的に処理されて、親水性、吸上げ性、及び汚れ放出性が改善された。化学的処理は、ジメチルテレフタル酸と、ＬＵＢＲＩＬＱＣＸの商品名でＡＢＣＯケミカル社（Ｒｏｅｂｕｃｋ，Ｓ．Ｃ．）により市販されている高分子量ポリエチレングリコールとの縮合物である。親水性を増加するために織物が化学的に処理されると同時に、織物に染料が付与された。ＬＵＢＲＩＬＱＣＸは、約１６％の固形分を有する水溶液として、織物重量の約３．０％の割合で織物に適用された。
【００１３】
化学的処理の後、織物は乾燥され、適当な拭き取り布の寸法に切断され、縁部を糸で縫うことにより、縁取りが行われた。
【００１４】
ここで図４を参照すると、上述の材料から形成されたヘッド５０２を有するモップ５００が示されている。このモップのヘッド構造の一態様は、ニコルズ（Ｎｉｃｈｏｌｓ）に対し発行された米国特許第５，２２１，１２４に記載され、示されており、その内容は全体として本明細書に含まれるものとする。好ましい態様では、モップヘッドは、その端部において切り離されて長く延びているフィンガー５０６を形成する、上述の材料の複数のストリップ５０４を含む。図５及び６に示すように、予め選択された数のストリップが他のものの頂部に置かれ、その周囲を包まれ、破線に沿って縫われたバンド又はウエブ５０８により、中央において横方向に接続されている。好ましくは、中央においてストリップを接続するために使用されるウエブは、ポリエステル又はアクリル被覆のポリエステルから作られるが、この目的のため、任意の適切な材料がしよう可能であることを理解すべきである。好ましい態様では、モップ織物の長く延びているフィンガー５０６は、個々のストリップの他の形状及びサイズを使用可能ではあるが、約１インチの幅、１５１／２インチの長さである。モップヘッド５０２は、通常の方法で、任意の型の適切なモップハンドル５１０に取付けられる。
【００１５】
典型的には、水を吸上げるために使用される合成織物は、乏しい吸収性を示す。このように、高レベルの吸収性を示す化学的に処理された材料は、未処理の合成モップよりも明白な利点を提供する。更に、合成モップは、部分的には、漂白剤にさらされた時、時間とともに劣化しないので、一般に天然繊維又は天然混紡繊維のモップよりも長寿命である。更に、合成モップは、天然繊維又は天然混紡繊維のモップとは異なり、かびに対する耐性がある。総じて、本明細書に記載の新規な織物を用いて構成された合成モップは、木綿又は木綿混紡繊維のモップとほぼ等しい吸収性を示し、漂白耐性を有し、強く、軽量であり、耐かび性を有する。
【００１６】
請求の範囲の精神及び範囲は、本発明に含まれる説明及び好ましい態様に限定されるべきではない。本明細書に記載されたすべての特徴は、特にことわらない限り、同一、同等、又は類似の目的に役立つ他の特徴と置き換えてもよい。このように、特にことわらない限り、開示されたそれぞれの特徴は、同一又は類似の特徴の一般的系列の一例である。
【図面の簡単な説明】
【図１】本発明の拭き取り布を示す図。
【図２】図１の拭き取り布の織物の拡大断面図。
【図３】拭き取り布を形成するプロセスを示すブロック図。
【図４】本発明により形成されたモップの透視図。
【図５】本発明により形成されたモップヘッドの上面図。
【図６】本発明により形成されたモップヘッドの側面図。
【符号の説明】
１０…拭き取り布、２０…織物、３０…縁部、１００…基体、１０２…第１の基体表面、１０３…第２の基体表面、１２０…横目糸、１３０…縦目糸、２００…第１の自由端パイル糸、３００…第２の自由端パイル糸、
【図１】
2004520862.tif 000003
【図２】
2004520862.tif 000004
【図３】
2004520862.tif 000005
【図４】
2004520862.tif 000006
【図５】
2004520862.tif 000007
【図６】
2004520862.tif 000008
【国際公開パンフレット】
2004520862.tif 000009
2004520862.tif 000010
2004520862.tif 000011
2004520862.tif 000012
2004520862.tif 000013
2004520862.tif 000014
2004520862.tif 000015
2004520862.tif 000016
2004520862.tif 000017
2004520862.tif 000018
2004520862.tif 000019
【国際調査報告】
2004520862.tif 000020
2004520862.tif 000021
2004520862.tif 000022
2004520862.tif 000023